(57)【特許請求の範囲】
【請求項１】
フェノール性水酸基を有するアルカリ可溶性有機高分子物質、酸発色性色素及び近赤外吸収色素を含有するポジ型感光性組成物であって、酸発色性色素が下記一般式（Ａ１）、（Ａ３）又は（Ａ４）で表される化合物であることを特徴とするポジ型感光性組成物。
【化１】
0003731356.tif 000067
（式中、環Ａ、環Ｂ、環Ｃは各々独立して置換基を有していても良い１〜３核の芳香族炭化水素基、又は置換基を有していても良い１〜３核の芳香族複素環基を表し、Ｗ１はカルボニル基、チオカルボニル基、または基−Ｃ（Ｒ２５）＝Ｎ−を表し、Ｒ２５は水素原子又は置換基を有していても良い炭化水素基を表し、Ｑ１は酸素原子、硫黄原子、又は置換基を有していても良いイミノ基を表し、Ｒ１〜Ｒ４は各々独立して、水素原子、又は置換基を有していても良い炭化水素基を表し、ｍ１は０又は１を表し、ｍ２は０又は１を表す。また、環Ｂと環Ｃは互いに結合基を介して結合していても良い。但し、置換基を有していても良いアミノ基、置換基を有していても良いアルコキシ基、置換基を有していても良いアリールオキシ基、置換基を有していても良いアルキルチオ基、置換基を有していても良いアリールチオ基から選ばれた置換基を、環Ｂ及び／又は環Ｃに少なくとも１つ有する。）
【化２】
0003731356.tif 000068
（式中、環Ｄ、環Ｅは各々独立して置換基を有していても良い１〜３核の芳香族炭化水素基、又は置換基を有していても良い１〜３核の芳香族複素環基を表し、Ｑ２は酸素原子又は硫黄原子を表し、Ｒ９〜Ｒ１２は各々独立して水素原子、ハロゲン原子、又は置換基を有していても良い炭化水素基を表し、Ｒ１３は水素原子又は置換基を有していても良い炭化水素基を表す。）
【化３】
0003731356.tif 000069
（式中、環Ｆ、環Ｇは各々独立して置換基を有していても良い１〜３核の芳香族炭化水素基、又は置換基を有していても良い１〜３核の芳香族複素環基を表し、Ｒ１４〜Ｒ２１は各々独立して水素原子、又は置換基を有していても良い炭化水素基を表し、Ｒ２２、Ｒ２３は各々独立して水素原子、置換基を有していても良い炭化水素基、又は置換基を有していても良いアシル基を表し、Ｑ３は酸素原子又は硫黄原子を表し、ｍ３は１又は２を表す。）
【請求項２】
該酸発色性色素の少なくとも一部が、該フェノール性水酸基を有するアルカリ可溶性有機高分子物質とプロトン移動錯体を形成していることを特徴とする請求項１に記載のポジ型感光性組成物。
【請求項３】
フェノール性水酸基を有するアルカリ可溶性有機高分子物質が、ノボラック樹脂、レゾール樹脂およびポリビニルフェノール樹脂から選ばれる少なくとも１種であることを特徴とする請求項１又は２に記載のポジ型感光性組成物。
【請求項４】
酸発色性色素が下記一般式（Ａ２）で表される化合物であることを特徴とする請求項１〜３のいずれかに記載のポジ型感光性組成物。
【化４】
0003731356.tif 000070
（式中、環Ａ、環Ｂ、環Ｃは各々独立して置換基を有していても良い１〜３核の芳香族炭化水素基、又は置換基を有していても良い１〜３核の芳香族複素環基を表し、Ｗ１はカルボニル基、チオカルボニル基、または基−Ｃ（Ｒ２５）＝Ｎ−を表し、Ｒ２５は水素原子又は置換基を有していても良い炭化水素基を表し、Ｑ１は酸素原子、硫黄原子、又は置換基を有していても良いイミノ基を表し、Ｒ１〜Ｒ４は各々独立して、は水素原子、又は置換基を有していても良い炭化水素基を表し、ｍ１は０又は１を表し、ｍ２は０又は１を表し、Ｒ５〜Ｒ８は各々独立して、水素原子、置換基を有していても良い炭化水素基、又は置換基を有していても良いアシル基を表す。また、環Ｂと環Ｃは互いに結合基を介して結合していても良い。また、Ｒ５あるいはＲ６と環Ｂは互いに結合基を介して結合していても良く、Ｒ７あるいはＲ８と環Ｃは互いに結合基を介して結合していても良い。）
【請求項５】
一般式（Ａ２）において、Ｗ１がカルボニル基であり、Ｑ１が酸素原子である請求項４に記載のポジ型感光性組成物。
【請求項６】
一般式（Ａ２）において、環Ａがベンゼン環であり、環Ｂ及び環Ｃが各々独立してベンゼン環又はナフタレン環である請求項４又は５に記載のポジ型感光性組成物。
【請求項７】
ｏ−キノンジアジド化合物を含まず、４００ルクスの光強度の白色光灯下に１０時間放置することにより、アルカリ現像液に対する溶解性に実質的有意差を生じない請求項１〜６のいずれかに記載のポジ型感光性組成物。
【請求項８】
支持体上に、請求項１〜７のいずれかに記載のポジ型感光性組成物からなる感光層を有するポジ型感光性平版印刷版。
【請求項９】
請求項８に記載のポジ型感光性平版印刷版を、６５０〜１３００ｎｍの近赤外光線で露光後アルカリ現像液で現像することを特徴とするポジ画像の形成方法。
【発明の詳細な説明】
【０００１】
【発明の属する技術分野】
本発明は感光性平版印刷版、簡易校正印刷用プルーフ、配線板やグラビア用銅エッチングレジスト、フラットディスプレー製造に使用されるカラーフィルター用レジスト、ＬＳＩ製造用フォトレジスト等に用いられる紫外から近赤外の波長域の光に対する新規なポジ型感光性組成物に関する。特に半導体レーザーやＹＡＧレーザー等を用いた直接製版に好適なポジ型感光性組成物、ポジ型感光性平版印刷版及びポジ画像の形成方法に関する。
【０００２】
【従来の技術】
コンピュータ画像処理技術の進歩に伴い、デジタル画像情報から、銀塩マスクフィルムへの出力を行わずに、レーザー光あるいはサーマルヘッド等により、直接レジスト画像を形成する感光または感熱ダイレクト製版システムが注目されている。
【０００３】
特に、高出力の半導体レーザーやＹＡＧレーザーを用いる、高解像度のレーザー感光ダイレクト製版システムは、小型化、製版作業時の環境光や版材コストの面から、その実現が強く望まれていた。
一方、従来より、レーザー感光または感熱を利用した画像形成方法としては、昇華転写色素を利用し色材画像を形成する方法ならびに平版を作成する方法などが知られている。
【０００４】
近年、化学増幅型のフォトレジストに長波長光線吸収色素を組み合せた技術が散見される様になった。例えば特開平６−４３６３３号明細書には特定なスクアリリウム色素に光酸発生剤およびバインダー等を組合せた感光材料が開示されている。
また、更にこれに類する技法として赤外線吸収色素、潜伏性ブレンステッド酸、レゾール樹脂およびノボラック樹脂を含む感光層を半導体レーザー等により像状に露光し平版印刷版を作製する技術が提案されており（特開平７−２０６２９号明細書）、更に、前記潜伏性ブレンステッド酸に代えｓ−トリアジン化合物を用いる技術も開示されている（特開平７−２７１０２９号明細書）。
【０００５】
また、特開平９−４３８４７号明細書においては赤外線の照射により加熱して感光材の結晶性を変化させるレジスト材およびそれを利用したパターン形成方法が開示されている。
また、ＷＯ９７／３９８９４には、水性現像液に可溶な高分子物質及び該高分子物質の水性現像液に対する溶解性を低下させうる化合物を含有する親油性、熱感受性組成物が開示されており、その組成物は、加熱された場合には水性現像液に対する溶解性は増加するが、ＵＶ光の照射によっては水性現像液に対する溶解性が増加しないことが記載されている。
しかしながら我々の検討によれば、これら従来の技術は実用上、その特性が必ずしも充分ではなかった。例えば、露光後、加熱処理を要するネガ型の感光材の場合はその処理条件の振れに起因して得られる画像の品質安定性は必ずしも満足されなかった。一方、その様な露光後の加熱処理を要しないポジ型の感光材の場合は露光部と、未露光部における現像液に対する溶解性の差（以下、単にコントラスト称する場合がある）が不充分であり、その結果、非画線部が充分に除去されなかったり、画線部の残膜率が充分保持されなかった。
また、我々の検討によれば上記の感光材料では、感光材を露光後、露光部分の色濃度が低下することにより露光未済状態を確認する機能である露光可視画性が不十分であることがわかった。また、感光材料、具体的には感光性平版印刷版を大量に現像処理する場合には、感光材料中の着色剤が現像液を着色し、自動現像液槽の汚染、更には現像時、現像液槽に付着した着色剤の感光性平版印刷版への再付着を起こし易く問題となることがわかった。
【０００６】
【発明が解決しようとする課題】
本発明は、上記の諸問題に鑑みなされたものであり、即ち、本発明の目的は、画線部と非画線部のコントラストに優れかつ画線部の残膜率が充分な新規ポジ型感光性組成物及びポジ型感光性平版印刷版を供することにある。
本発明の別の目的は、露光可視画性に優れ、繰り返しの現像処理においても現像液槽の着色汚染のない新規ポジ型感光性組成物及びポジ型感光性平版印刷版を供することにある。
【０００７】
【課題を解決するための手段】
かかる本発明の目的は下記の本発明の構成、即ち、フェノール性水酸基を有するアルカリ可溶性有機高分子物質、酸発色性色素及び近赤外吸収色素を含有するポジ型感光性組成物であって、酸発色性色素が後述の一般式（Ａ１）、（Ａ３）又は（Ａ４）で表される化合物であり、好ましくは酸発色性色素の少なくとも一部が、該フェノール性水酸基を有するアルカリ可溶性有機高分子物質とプロトン移動錯体を形成していることを特徴とするポジ型感光性組成物により達成される。更に同目的は、支持体上に上記ポジ型感光性組成物からなる層を有することを特徴とするポジ型感光性平版印刷版により達成される。
更に上記ポジ型感光性平版印刷版を６５０〜１３００ｎｍの近赤外光で露光後、アルカリ現像液によで現像することを特徴とするポジ型画像の形成方法により達成される。
【０００８】
【発明の実施の形態】
以下、本発明について詳細に説明する。本発明は、ポジ型感光性組成物が酸発色性色素とフェノール性水酸基を有するアルカリ可溶性有機高分子物質とを含有していることに特徴を有する。本発明の組成物の成分については後で詳述するが、該酸発色性色素の少なくとも一部がフェノール性水酸基を有するアルカリ可溶性有機高分子物質とプロトン移動錯体を形成しており、かつ該組成物が露光されることにより露光部の現像液に対する溶解性が向上し、ポジ画像を形成しうると考えられる。かかるプロトン移動錯体は、該アルカリ可溶性有機高分子物質のフェノール性水酸基が、酸発色性の色素へプロトンを放出することにより形成される。
【０００９】
かかるプロトン移動錯体は、通常単にフェノール性水酸基を有するアルカリ可溶性高分子物質と酸発色性色素を混合することでは形成されずらく、通常熱処理を行うことにより形成が促進される。本発明に於ては該プロトン移動錯体の形成の有無の確認手段の１つとしては該酸発色性色素の発色の有無が挙げられる。又、プロトン移動錯体が形成されていることの他の確認手段としては、酸発色性色素を含むことにより、酸発色性色素を含まない場合に比べて、露光及びアルカリ現像液による現像後の画線部の膜減りが少ない（画像部の残膜率が高い）ことが挙げられる。かかるプロトン移動錯体の形成のメカニズムを例示すると下記の通りである。
【００１０】
【化５】
0003731356.tif 000002
【００１１】
【化６】
0003731356.tif 000003
【００１２】
【化７】
0003731356.tif 000004
【００１３】
本発明の感光性組成物がポジ画像を形成するメカニズムの詳細は不明であるが、該プロトン移動錯体の形成により、該アルカリ可溶性有機高分子物質のフェノール性水酸基が錯体を中心に水素結合によるマトリックス構造を形成し、その結果該アルカリ可溶性有機高分子物質のアルカリ水溶液に対する高い溶解抑制効果が発現される。一方、光照射時に、該プロトン移動錯体を構成している酸発色性色素の光化学的変化或は、光吸収により発生した熱による変化により該マトリックス構造が解離し、色素濃度が低下すると共に高い溶解抑制効果が消失することにより、露光部と未露光部とのコントラストの高いポジ画像を形成することが可能となると推定される。
尚、上記酸発色性色素は、その全てがプロトン移動錯体を形成していても良い。
以上説明したとおり、本発明のポジ型感光性組成物は、下記の特徴を有するものである。
（１）フェノール性水酸基を有するアルカリ可溶性有機高分子物質及び酸発色性色素を含有することを特徴とする感光性組成物。
（２）フェノール性水酸基を有するアルカリ可溶性有機高分子物質及び酸発色性色素を含有し、該酸発色性色素の少なくとも一部が該フェノール性水酸基を有するアルカリ可溶性高分子物質とプロトン移動錯体を形成していることを特徴とするポジ型感光性組成物。
（３）フェノール性水酸基を有するアルカリ可溶性有機高分子物質及び酸発色性色素を含有し、該酸発色性色素が発色していることを特徴とするポジ型感光性組成物。
【００１４】
以下、本発明の組成物の成分を説明する。
本発明のフェノール性水酸基を有するアルカリ可溶性有機高分子物質について説明すると、ノボラック樹脂、レゾール樹脂、ポリビニルフェノール樹脂、フェノール性の水酸基を有するアクリル酸誘導体の共重合体等が挙げられるが、これらのうちノボラック樹脂、レゾール樹脂またはポリビニルフェノール樹脂が好ましい。特に好ましくは、ノボラック樹脂またはポリビニルフェノール樹脂である。
【００１５】
ノボラック樹脂としては、フェノール、ｍ−クレゾール、ｏ−クレゾール、ｐ−クレゾール、２，５−キシレノール、３，５−キシレノール、レゾルシン、ピロガロール、ビスフェノール、ビスフェノール−Ａ、トリスフェノール、ｏ−エチルフェノール、ｍ−エチルフェノール、ｐ−エチルフェノール、プロピルフェノール、ｎ−ブチルフェノール、ｔ−ブチルフェノール、１−ナフトール、２−ナフトール等の芳香族炭化水素類の少なくとも１種を酸性触媒下、ホルムアルデヒド、アセトアルデヒド、プロピオンアルデヒド、ベンズアルデヒド、フルフラール等のアルデヒド類及び、アセトン、メチルエチルケトン、メチルイソブチルケトンなどのケトン類から選ばれた少なくとも１種のアルデヒド類又はケトン類と重縮合させたものが挙げられる。
【００１６】
ホルムアルデヒド及びアセトアルデヒドの代わりに、それぞれパラホルムアルデヒド及びパラアルデヒドを使用してもよい。ノボラック樹脂のゲルパーミュエーショククロマトグラフィー（以下、ＧＰＣと略す）測定によるポリスチレン検算重量平均分子量（以下、ＧＰＣ測定による重量平均分子量をＭｗと略す）が好ましくは１，０００〜１５０，０００、特に好ましくは１，５００〜１００，０００のものが用いられる。
【００１７】
ノボラック樹脂の芳香族炭化水素類としては、より好ましくは、フェノール、ｏ−クレゾール、ｍ−クレゾール、ｐ−クレゾール、２，５−キシレノール、及び３，５−キシレノール、レゾルシンから選ばれる少なくとも１種のフェノール類をホルムアルデヒド、アセトアルデヒド、プロピオンアルデヒドなどのアルデヒド類の中から選ばれる少なくとも１種と重縮合したノボラック樹脂が挙げられる。
【００１８】
中でも、ｍ−クレゾール：ｐ−クレゾール：２，５−キシレノール：３，５−キシレノール：レゾルシンの混合割合がモル比で４０〜１００：０〜５０：０〜２０：０〜２０：０〜２０のフェノール類または、フェノール：ｍ−クレゾール：ｐ−クレゾールの混合割合がモル比で１〜１００：０〜７０：０〜６０のフェノール類とアルデヒド類との重縮合物であるノボラック樹脂が好ましい。アルデヒド類の中でも、特にホルムアルデヒドが好ましい。尚、本発明の感光性組成物は、更に溶剤抑止剤を含んでいても良く、その場合、ｍ−クレゾール：ｐ−クレゾール：２，５−キシレノール：３，５−キシレノール：レゾルシンの混合割合がモル比で７０〜１００：０〜３０：０〜２０：０〜２０のフェノール類または、フェノール：ｍ−クレゾール：ｐ−クレゾールの混合割合がモル比で１０〜１００：０〜６０：０〜４０のフェノール類とアルデヒド類との重縮合物であるノボラック樹脂が好ましい。
【００１９】
ポリビニルフェノール樹脂としては、ｏ−ヒドロキシスチレン、ｍ−ヒドロキシスチレン、ｐ−ヒドロキシスチレン、２−（ｏ−ヒドロキシフェニル）プロピレン、２−（ｍ−ヒドロキシフェニル）プロピレン、２−（ｐ−ヒドロキシフェニル）プロピレンなどのヒドロキシスチレン類の単独または２種以上の重合体が挙げられる。ヒドロキシスチレン類は芳香環に塩素、臭素、ヨウ素、フッ素等のハロゲンあるいはＣ1 〜Ｃ4 のアルキル置換基等の置換基を有していてもよく、従ってポリビニルフェノール類としては、芳香環にハロゲン又はＣ1 〜Ｃ4 のアルキル置換基を有していても良いポリビニルフェノールが挙げられる。
【００２０】
ポリビニルフェノール樹脂は、通常、置換基を有していてもよいヒドロキシスチレン類を単独で又は２種以上をラジカル重合開始剤またはカチオン重合開始剤の存在下で重合することにより得られる。かかるポリビニルフェノール樹脂は、一部水素添加を行なったものでもよい。
又、ｔ−ブトキシカルボニル基、ピラニル基、フラニル基などでポリビニルフェノール類の一部のＯＨ基を保護した樹脂でもよい。ポリビニルフェノール樹脂のＭｗは、好ましくは１，０００〜５００，０００、特に好ましくは１，５００〜１００，０００のものが用いられる。
【００２１】
ポリビニルフェノール樹脂としては、より好ましくは、芳香環に炭素数Ｃ1 〜Ｃ4 のアルキル置換基を有していてもよいポリビニルフェノールが挙げられ、未置換のポリビニルフェノールが特に好ましい。
以上のノボラック樹脂またはポリビニルフェノール樹脂のＭｗが、上記範囲よりも小さいと十分な塗膜が得られず、この範囲よりも大きいと未露光部分のアルカリ現像液に対する溶解性が小さくなり、パターンが得られない傾向にある。
【００２２】
また、レゾール樹脂はノボラック樹脂合成において酸触媒を用いる替わりにアルカリ触媒を用いる以外他は同様にして得ることができ、ノボラック樹脂と同様の好ましい分子量、縮重合モノマー組成のものが好ましい。
フェノール性水酸基を有するアルカリ可溶性有機高分子物質の中でもノボラック樹脂が好ましい。
本発明に使用される酸発色性色素としては、酸の作用により発色する機能を有するものであれば特に限定されないが、典型的には、酸発色性色素とは、水素イオン、ルイス酸、ブレンステッド酸等の酸の存在により解離可能な結合を分子内に有し、この結合の解離により分子内にカチオンが生成し、これがエチレン鎖及び／又は芳香族環を介して非局在化した共鳴発色構造をとることにより発色する色素をいう。より具体的には、酸発色性色素とは、それ自体可視光の吸収がないか又は低く、フェノール性ノボラック樹脂（後述の実施例１で使用）１００重量部と、酸発色性色素１０重量部をメチルセロソルブ（１０００重量部）に溶解し、支持体上に塗布、８０℃にて２分間乾燥し、２．５μｍの塗布膜とした場合に、可視項領域に、酸発色性色素自体の吸収の１０倍以上の吸収が認められた場合に、これに該当する。
本発明に使用される酸発色性色素としては、プロトンが付加することにより、アンモニウムイオン、オキソニウムイオン、スルホニウムイオンを形成することが可能な窒素原子、酸素原子、硫黄原子を分子内に少なくとも一つ有しており、これらがカチオンを形成し、さらに、分子内または分子外に対アニオンを持つことにより発色性を有する構造をとることができるものが好ましい。
従って、色素の骨格が酸発色性構造を有するものであれば、その色素骨格が有する置換基は、生成した非局在化カチオン構造を妨げるものでない限り特に限定されるものではない。
酸発色性色素の内好ましい具体的を、下記一般式（Ａ１）〜（Ａ４）に示すが、中でもラクトン骨格をその構造中に有する色素、特にγ−ラクトン骨格をその構造中に有する色素（（Ａ１）または（Ａ２））が、酸解離性及び酸発色性の点で有利である。尚、（Ａ２）は（Ａ１）のより好ましい構造である。
【００２３】
【化８】
0003731356.tif 000005
【００２４】
（式中、環Ａ、環Ｂ、環Ｃは各々独立して置換基を有していても良い１〜３核の芳香族炭化水素基、又は置換基を有していても良い１〜３核の芳香族複素環基を表し、Ｗ1 はカルボニル基、チオカルボニル基、または基−Ｃ（Ｒ25）＝Ｎ−を表し、Ｒ25は水素原子又は置換基を有していても良い炭化水素基を表し、Ｑ1 は酸素原子、硫黄原子、又は置換基を有していても良いイミノ基を表し、Ｒ1 〜Ｒ4 は各々独立して、水素原子、又は置換基を有していても良い炭化水素基を表し、ｍ1 は０〜２の整数を表し、ｍ2 は０〜２の整数を表す。また、環Ｂと環Ｃは互いに結合基を介して結合していても良い。但し、置換基を有していても良いアミノ基、置換基を有していても良いアルコキシ基、置換基を有していても良いアリールオキシ基、置換基を有していても良いアルキルチオ基、置換基を有していても良いアリールチオ基から選ばれた置換基を、環Ｂ及び／又は環Ｃに少なくとも１つ有する。）
【００２５】
【化９】
0003731356.tif 000006
【００２６】
（式中、環Ａ、環Ｂ、環Ｃは各々独立して置換基を有していても良い１〜３核の芳香族炭化水素基、又は置換基を有していても良い１〜３核の芳香族複素環基を表し、Ｗ1 はカルボニル基、チオカルボニル基、または基−Ｃ（Ｒ25）＝Ｎ−を表し、Ｒ25は水素原子又は置換基を有していても良い炭化水素基を表し、Ｑ1 は酸素原子、硫黄原子、又は置換基を有していても良いイミノ基を表し、Ｒ1 〜Ｒ4 は各々独立して、水素原子、又は置換基を有していても良い炭化水素基を表し、ｍ1 は０〜２の整数を表し、ｍ2 は０〜２の整数を表し、Ｒ5 〜Ｒ8 は各々独立して、水素原子、置換基を有していても良い炭化水素基、又は置換基を有していても良いアシル基を表す。また、環Ｂと環Ｃは互いに結合基を介して結合していても良い。また、Ｒ5 あるいはＲ6 と環Ｂは互いに結合基を介して結合していても良く、Ｒ7 あるいはＲ8 と環Ｃは互いに結合基を介して結合していても良い。）
【００２７】
一般式（Ａ１）、（Ａ２）で表される酸発色性色素において、好ましい化合物としては、Ｑ1 が、酸素原子又は硫黄原子であり、Ｗ1 が、カルボニル基又はチオカルボニル基であり、環Ａが、ベンゼン環、ピペラジン環、チオフェン環、ベンゾチオフェン環、フラン環、ベンゾフラン環、インドール環、又はピリジン環であり、環Ｂ及び環Ｃが、ベンゼン環又はナフタレン環であり、ｍ1 及びｍ2 が、０又は１であり、Ｒ1 〜Ｒ4 が、独立に水素原子、炭素数１〜５のアルキル基又は炭素数６〜８のアリール基であり、Ｒ25が水素原子、炭素数１〜１５のアルキル基、炭素数６〜１５のアリール基である。また、これらの内、Ｑ1 が酸素原子であり、Ｗ1 がカルボニル基であり、環Ａがベンゼン環であり、Ｒ1 〜Ｒ4 が、独立に水素原子、メチル基、エチル基、又はフェニル基であるものが更に好ましい。
【００２８】
また、環Ａ、環Ｂ、環Ｃは、生成した非局在化カチオン構造を妨げない置換基を有していてもよいが、その置換基としては具体的には例えば、水素原子、水酸基、ハロゲン原子、シアノ基、トリメチルシリルオキシ基、置換基を有していても良い炭素数１〜１５のアルキル基、置換基を有していても良い炭素数２〜１５のアシル基、置換基を有していても良い炭素数１〜１５のアルコキシ基、置換基を有していても良い炭素数１〜１５のアルキルチオ基、置換基を有していても良い炭素数１〜１５のアルキルスルフィニル基、置換基を有していても良い炭素数１〜１５のアルキルスルホニル基、置換基を有していても良い炭素数６〜１５のアリールオキシ基、置換基を有していても良い炭素数６〜１５のアリールチオ基、置換基を有していても良い炭素数２〜１５のアシルオキシ基、置換基を有していても良い炭素数２〜１５のアルコキシカルボニル基、置換基を有していても良いアミノ基等が挙げられる。これらの内、水素原子、水酸基、塩素原子、臭素原子、トリフルオロメチル基、炭素数１〜１０のアルキル基、フェニル基、トリル基、炭素数２〜５のアシル基、炭素数２〜５のアシルオキシ基、炭素数１〜５のジアルキルアミノ基、炭素数１〜５のアルキルアミノ基、フェニルアミノ基、フェニルメチルアミノ基、炭素数１〜５のアルコキシ基、炭素数１〜５のアルキルチオ基、フェノキシ基、フェニルチオ基が好ましい。
【００２９】
また、環Ｂと環Ｃは互いに結合基を介して結合していても良いが、その場合の結合基としては、例えば酸素原子、硫黄原子、メチレン基、エチレン基が挙げられ、好ましくは酸素原子である。環Ｂと環Ｃが結合している場合は、ｍ1 とｍ2 が共に０であり、環Ｂと環Ｃがｏ−位で結合し、６員環を形成していることが更に好ましい。
また、一般式（Ａ１）において、環Ｂ及び／又は環Ｃには、置換基を有していても良いアミノ基、置換基されていても良いアルコキシ基、置換基を有していても良いアリールオキシ基、置換基を有していても良いアルキルチオ基、置換基を有していても良いアリールチオ基から選ばれた置換基を少なくとも１つ有するが、それらの置換基が、環Ｂ及び環Ｃにそれぞれ少なくとも１つ有することが好ましい。また、置換基を有していても良いアミノ基を環Ｂ及び環Ｃにそれぞれ少なくとも１つ有することが更に好ましく、これは一般式（Ａ２）に相当する。
【００３０】
また、一般式（Ａ２）で表される酸発色性色素においては、Ｒ5 〜Ｒ8 は、独立に水素原子、炭素数１〜１０のアルキル基、炭素数５〜７のシクロアルキル基、ハロゲン原子又はトリフルオロメチル基で置換されていても良い炭素数６〜１０のアリール基、炭素数２〜７のアルコキシアルキル基が好ましく、中でも、独立に水素原子、メチル基、エチル基、１−プロピル基、２−プロピル基、１−ブチル基、２−ブチル基、１−ペンチル基、２−ペンチル基、２−メチル−１−プロピル基、シクロヘキシル基、フェニル基、トリル基、３ートリフルオロフェニル基が更に好ましい。
【００３１】
【化１０】
0003731356.tif 000007
【００３２】
（式中、環Ｄ、環Ｅは各々独立して置換基を有していても良い１〜３核の芳香族炭化水素基、又は置換基を有していても良い１〜３核の芳香族複素環基を表し、Ｑ2 は酸素原子又は硫黄原子を表し、Ｒ9 〜Ｒ12は各々独立して水素原子、ハロゲン原子、又は置換基を有していても良い炭化水素基を表し、Ｒ13は水素原子又は置換基を有していても良い炭化水素基を表す。）
一般式（Ａ３）で表される酸発色性色素において、好ましい化合物としては、Ｑ2 が酸素原子であり、環Ｄが、ベンゼン環、ピペラジン環、チオフェン環、ベンゾチオフェン環、フラン環、ベンゾフラン環、インドール環、又はピリジン環であり、環Ｅが、ベンゼン環又はナフタレン環であり、Ｒ9 〜Ｒ12が独立に水素原子、ハロゲン原子で置換されていても良い炭素数１〜５のアルキル基、又はハロゲン原子で置換されていても良い炭素数６〜８のアリール基、Ｒ13が水素原子、炭素数１〜５のアルキル基、又は炭素数６〜８のアリール基である。また、これらの内、環Ｄがベンゼン環であり、Ｒ9 、Ｒ10がメチル基であり、Ｒ11、Ｒ12が水素原子又はメチル基であり、Ｒ13がメチル基又はエチル基であるものが更に好ましい。
また、環Ｄ、環Ｅは、生成した非局在化カチオン構造を妨げない置換基を有していてもよいが、これらの置換基は、一般式（Ａ１）、（Ａ２）の場合で説明した環Ａ、環Ｂ、環Ｃにおける置換基と同様である。
【００３３】
【化１１】
0003731356.tif 000008
【００３４】
（式中、環Ｆ、環Ｇは各々独立して置換基を有していても良い１〜３核の芳香族炭化水素基、又は置換基を有していても良い１〜３核の芳香族複素環基を表し、Ｒ14〜Ｒ21は各々独立して水素原子、ハロゲン原子、又は置換基を有していても良い炭化水素基を表し、Ｒ22、Ｒ23は各々独立して水素原子、置換基を有していても良い炭化水素基、又は置換基を有していても良いアシル基を表し、Ｑ3 は酸素原子又は硫黄原子を表し、ｍ3 は１又は２を表す。）
【００３５】
一般式（Ａ４）で表される酸発色性色素において、好ましい化合物としては、Ｑ3 が酸素原子であり、環Ｆが、ベンゼン環、ピペラジン環、チオフェン環、ベンゾチオフェン環、フラン環、ベンゾフラン環、インドール環、又はピリジン環であり、環Ｇが、ベンゼン環又はナフタレン環であり、Ｒ14〜Ｒ21が独立に水素原子、炭素数１〜５のアルキル基、炭素数６〜８のアリール基、又はハロゲン原子であり、Ｒ22、Ｒ23が独立に水素原子、炭素数１〜５のアルキル基、炭素数２〜６のアシル基、又は炭素数６〜８のアリール基である。また、これらの内、環Ｆがベンゼン環であり、Ｒ14、Ｒ15がメチル基であり、Ｒ16〜Ｒ21が独立に水素原子又はメチル基であり、Ｒ22、Ｒ23が独立に水素原子、メチル基、エチル基、アセチル基であるものが更に好ましい。
また、環Ｆ、環Ｇは、生成した非局在化カチオン構造を妨げない置換基を有していてもよいが、これらの置換基は、上述した環Ａ、環Ｂ、環Ｃにおける置換基と同様である。
【００３６】
又、本発明の酸発色性色素は、前記の如き酸発色性色素が２以上、直接或いは、結合基を介して結合した複数の色素を有する化合物であっても良い。
複数の酸発色性色素を結合する方法としては、酸発色性色素を直接或いは結合基を介して結合するものであれば、特に限定されることなしに使用することが出来るが、さらに具体的に例を上げて説明する。
１）ジフェニルアミノ誘導体にベンゾイル安息香酸誘導体を反応させる反応。
【００３７】
【化１２】
0003731356.tif 000009
【００３８】
２）ジフェニルアミノ基を有する酸発色性色素にアルデヒド化合物又はケトン化合物を反応させる方法。
【００３９】
【化１３】
0003731356.tif 000010
【００４０】
次に前記複数の酸発色性化合物を有する化合物のうち、複数の酸発色性色素を有する有機高分子物質について説明する。
該複数の酸発色性色素を有する有機高分子物質を生成させる方法としては例えば、以下のものが挙げられる。
１）ジフェニルアミノ基を有する酸発色性色素をアルデヒド化合物またはケトン化合物と重縮合させる方法。またこの重縮合の際、アルデヒド化合物またはケトン化合物と縮合するジフェニルアミン誘導体或はフェノール誘導体を共重縮合させることができる。
【００４１】
【化１４】
0003731356.tif 000011
【００４２】
（式中ｎs 、ｎt は１以上の整数を表わす。）
【００４３】
また、複数の酸発色性色素を有する化合物が有機高分子である場合には、重量平均分子量（Ｍｗ）が１０００〜１００００００、好ましくは１０００〜５０００００、さらには、１０００〜１０００００のものが好ましい。
分子量が著しく高いと現像液に対する感光性層の溶解性を低下させ、非画線部分に感光性層残渣の発生（地汚れ）を起こしやすい。
また、該複数の酸発色性色素を有する有機高分子物質は、それ自身に塗膜性を有し、また、該複数の酸発色性色素を有する有機高分子物質と該有機高分子物質に含有する複数の酸発色性色素が前記のプロトン移動錯体を形成することが出来る場合には、フェノール性水酸基を有するアルカリ可溶性有機高分子物質を使用することなしに目的のポジ型感光性組成物を得ることもできる。
上記の複数酸発色性色素を有する化合物のうち、好ましいものとしては、下記式（Ｂ１）〜（Ｂ３）で表される構造のものが挙げられる。
【００４４】
【化１５】
0003731356.tif 000012
【００４５】
（式中、環Ａ、環Ｈ、環Ｉ、環Ｊ、環Ｋは各々独立して置換基を有していても良い１〜３核の芳香族炭化水素基、又は置換基を有していても良い１〜３核の芳香族複素環基を表し、環Ｌ、環Ｍ、環Ｎ、環Ｏは各々独立して置換基を有していても良いベンゼン環を表し、Ｗ2 、Ｗ3 は各々独立してカルボニル基、チオカルボニル基、または基−Ｃ（Ｒ25）＝Ｎ−を表し、Ｒ25は水素原子又は置換基を有していても良い炭化水素基を表し、Ｑ4 、Ｑ5 は各々独立して酸素原子、硫黄原子、置換基を有していても良いイミノ基を表し、Ｒ26、Ｒ27、Ｒ30、Ｒ31は各々独立して、水素原子又は炭化水素基を表し、Ｒ28、Ｒ29、Ｒ32〜Ｒ35は各々独立して水素原子、ハロゲン原子、炭化水素基を表し、ｎs 、ｎt 、は１以上の整数を表わし、ｎu は１〜５の整数を表す。また、環Ｈと環Ｉとは互いに結合基を介して結合していても良い。）
【００４６】
上記（Ｂ１）〜（Ｂ３）で表される酸発色性色素は、プロトンが付加することによりアンモニウムイオンを生成することが可能な窒素原子を有しているが、更に、環Ｈ、環Ｋの置換基として、置換基を有していても良いアミノ基、置換基されていても良いアルコキシ基、置換基を有していても良いアリールオキシ基、置換基されていても良いアルキルチオ基、置換基を有していても良いアリールチオ基から選ばれた置換基を有しており、これらの置換基の、窒素原子、酸素原子、硫黄原子が、プロトンが付加することにより、それぞれアンモニウムイオン、オキソニウムイオン、スルホニウムイオンを形成し、分子内又は分子外に対アニオンを持つことにより発色性を有する構造をとることができるのもが好ましい。
また、環Ａ、環Ｈ、環Ｉ、環Ｊ、環Ｋ、環Ｌ、環Ｍは、生成した非局在化カチオン構造を妨げない置換基を有していてもよいが、これらの置換基は、一般式（Ａ１）、（Ａ２）の場合で説明した環Ａ、環Ｂ、環Ｃにおける置換基と同様である。
【００４７】
上記（Ｂ１）〜（Ｂ３）で表される酸発色性色素において、好ましい化合物としては、Ｑ4 、Ｑ5 が酸素原子又は硫黄原子であり、Ｗ2 、Ｗ3 がカルボニル基又はチオカルボニル基であり、環Ａが、ベンゼン環、ピペラジン環、チオフェン環、ベンゾチオフェン環、フラン環、ベンゾフラン環、インドール環、又はピリジン環であり、環Ｈ、環Ｉ、環Ｊ、環Ｋがベンゼン環又はナフタレン環であり、Ｒ26、Ｒ27、Ｒ30、 Ｒ31が、水素原子、炭素数１〜１５のアルキル基、炭素数６〜１５のアリール基であり、Ｒ28、Ｒ29、Ｒ32〜Ｒ35が、独立に水素原子、炭素数１〜１５のアルキル基、又は炭素数６〜１５のアリール基であり、Ｒ25が水素原子、炭素数１〜１５のアルキル基又は炭素数６〜１５のアリール基である。
また、前記一般式（Ａ１）〜（Ａ４）、（Ｂ１）〜（Ｂ３）で表される酸発色性色素の内、（Ａ１）、（Ａ２）がより好ましく、（Ａ２）が特に好ましい。
以下に本発明の酸発色性色素の具体例を示すが、本発明の酸発色性色素はこれら具体例に限定されるものではない。
【００４８】
【化１６】
0003731356.tif 000013
【００４９】
【化１７】
0003731356.tif 000014
【００５０】
【化１８】
0003731356.tif 000015
【００５１】
【化１９】
0003731356.tif 000016
【００５２】
【化２０】
0003731356.tif 000017
【００５３】
【化２１】
0003731356.tif 000018
【００５４】
【化２２】
0003731356.tif 000019
【００５５】
【化２３】
0003731356.tif 000020
【００５６】
【化２４】
0003731356.tif 000021
【００５７】
【化２５】
0003731356.tif 000022
【００５８】
【化２６】
0003731356.tif 000023
【００５９】
【化２７】
0003731356.tif 000024
【００６０】
【化２８】
0003731356.tif 000025
【００６１】
【化２９】
0003731356.tif 000026
【００６２】
【化３０】
0003731356.tif 000027
【００６３】
【化３１】
0003731356.tif 000028
【００６４】
【化３２】
0003731356.tif 000029
【００６５】
次に本発明の感光性組成物の成分の含有割合について説明するが、該フェノール性水酸基を有するアルカリ可溶性有機高分子物質の配合率は、感光性組成物中の全固形分に対して２〜９８重量％、好ましくは１０〜９５重量％、さらに好ましくは２０〜９０重量％である。
本発明の酸発色性色素の配合率は酸発色性色素が有機高分子（通常、重量平均分子量Ｍｗ＝１０００〜１０００００）の場合は感光性組成物の全固形分に対して１〜９８重量％、好ましくは３〜８０重量％、さらに好ましくは５〜７０重量％、また有機高分子でない場合には、感光性組成物の全固形分に対して１〜５０重量％、好ましくは３〜４０重量％、さらに好ましくは５〜３０重量％である。
【００６６】
本発明のポジ型感光性組成物は、光照射されることにより、組成物中のアルカリ可溶性有機高分子物質、酸発色性色素、或いはプロトン移動錯体が光を吸収し、光化学反応、或いは、光吸収で発生する熱の作用により前述のプロトン移動錯体構造及びそれを中心としたアルカリ可溶性有機高分子物質のマトリックス構造を破壊することにより、光照射部分のアルカリ水溶液に対する溶解性を著しく向上させ、高いコントラストのポジ様の画像を得ることが可能であると推定される。さらに、この光化学反応、或いは光吸収で発生する熱による上記溶解性向上効果を高める目的で、該ポジ型感光性組成物中に光熱変換物質を配合させることが出来る。
【００６７】
本発明のポジ型感光性組成物に用いられる光熱変換物質は、光照射されることにより熱を発生する物質であれば特に限定されないが、より具体的には、波長域６５０〜１３００ｎｍの一部又は全部に吸収帯を有する近赤外吸収色素、有機または無機の顔料、金属などが挙げられる。具体的には、例えば、カーボンブラック；黒鉛；チタン、クロム等の金属；酸化チタン、酸化スズ、酸化亜鉛、酸化バナジウム、酸化タングステン等の金属酸化物；チタンカーバイド等の金属炭化物；金属ホウ化物；特開平４−３２２２１９号公報に記載されている無機黒色顔料、アゾ系のブラック顔料、「リオノールグリーン２ＹＳ」、「緑色顔料７」等の黒または緑の有機顔料が挙げられる。そして、上記のカーボンブラックとしては、三菱化学社の商品である「ＭＡ−７」、「ＭＡ−１００」、「ＭＡ−２２０」、「＃５」、「＃１０」、「＃４０」、デグッサ社の商品である「カラーブラックＦＷ２」、「ＦＷ２０」、「プリンテックスＶ」等が挙げられる。
【００６８】
また、「特殊機能色素」（池森・柱谷編集、１９８６年、（株）シーエムシー発行）、「機能性色素の化学」（桧垣編集、１９８１年、（株）シーエムシー発行）、「色素ハンドブック」（大河・平嶋・松岡・北尾編集、講談社発行）、日本感光色素研究所が１９９５年に発行したカタログ、Ｅｘｃｉｔｏｎ  Ｉｎｃ．が１９８９年に発行したレーザー色素カタログ等に記載の近赤外領域に吸収を有する色素が挙げられる。
【００６９】
更には、特開平２−２０７４号、同２０７５、同２０７６、特開平３−９７５９０号、同９７５９１号、同６３１８５号、同２６５９３号、同９７５８９号の各公報に記載された有機色素や日本化薬社の商品「ＩＲ８２０Ｂ」等が挙げられる。光熱変換物質として、近赤外領域に吸収を有する色素および顔料の代表例を下記に示す。
【００７０】
【化３３】
0003731356.tif 000030
【００７１】
【化３４】
0003731356.tif 000031
【００７２】
【化３５】
0003731356.tif 000032
【００７３】
【化３６】
0003731356.tif 000033
【００７４】
【化３７】
0003731356.tif 000034
【００７５】
【化３８】
0003731356.tif 000035
【００７６】
【化３９】
0003731356.tif 000036
【００７７】
【化４０】
0003731356.tif 000037
【００７８】
【化４１】
0003731356.tif 000038
【００７９】
【化４２】
0003731356.tif 000039
【００８０】
【化４３】
0003731356.tif 000040
【００８１】
【化４４】
0003731356.tif 000041
【００８２】
【化４５】
0003731356.tif 000042
【００８３】
【化４６】
0003731356.tif 000043
【００８４】
【化４７】
0003731356.tif 000044
【００８５】
【化４８】
0003731356.tif 000045
【００８６】
【化４９】
0003731356.tif 000046
【００８７】
これらの内、シアニン色素、ポリメチン色素、スクアリリウム色素、クロコニウム色素、ピリリウム色素、チオピリリウム色素が好ましい。更に、シアニン色素、ポリメチン色素、ピリリウム色素、チオピリリウム色素がより好ましい。
これらの内、特に好ましい色素は、下記一般式〔Ｉ〕で表されるシアニン色素または一般式〔II〕で表されるポリメチン色素であり、下記一般式〔III 〕で表わされるピリリウム色素またはチオピリリウム色素である。
【００８８】
【化５０】
0003731356.tif 000047
【００８９】
〔式中、Ｒ41、Ｒ42は置換基を有していても良いＣ8 以下のアルキル基であり、該置換基は、フェニル基、フェノキシ基、アルコキシ基、スルホン酸基、カルボキシル基であり；Ｑ11は置換基を有していてもよいヘプタメチン基であり、該置換基は、Ｃ6 以下のアルキル基、ハロゲン原子、アミノ基であるか、該ヘプタメチン基がその２つのメチン炭素上の置換基が相互に結合して形成された置換基を有していても良いシクロヘキセン環またはシクロペンテン環を含むものであっても良く、該置換基はＣ6 以下のアルキル基またはハロゲン原子であり；ｍ4 、ｍ5 は各々が０または１であり；Ｚ1 、Ｚ2 は含窒素複素環を形成するに必要な原子群であり；Ｘ- は対アニオンを示す。〕
【００９０】
【化５１】
0003731356.tif 000048
【００９１】
〔式中、Ｒ43〜Ｒ46はＣ8 以下のアルキル基であり；Ｚ4 、Ｚ5 は置換基を有していてもよいアリール基であり、該アリール基は、フェニル基、ナフチル基、フリル基またはチエニル基であり、該置換基はＣ4 以下のアルキル基、Ｃ8 以下のアルキル基を有するジアルキルアミノ基、Ｃ8 以下のアルコキシ基およびハロゲン原子である。Ｑ12はトリメチン基またはペンタメチン基を示し；Ｘ- は対アニオンを示す。〕
【００９２】
【化５２】
0003731356.tif 000049
【００９３】
〔式中、Ｙ1 、Ｙ2 は酸素原子または硫黄原子であり；Ｒ47、Ｒ49、Ｒ55およびＲ56は置換基を有していてもよいフェニル基またはナフチル基であり、該置換基はＣ8 以下のアルキル基もしくはＣ8 以下のアルコキシ基であり；ｌ1 とｌ2 は各々独立に０または１を示し；Ｒ49〜Ｒ54は水素原子またはＣ8 以下のアルキル基を示すかあるいは各々独立にＲ49とＲ50、Ｒ51とＲ52またはＲ53とＲ54とが相互に結合して
【００９４】
【化５３】
0003731356.tif 000050
【００９５】
（但しＲ57〜Ｒ59は水素原子またはＣ6 以下のアルキル基であり、ｎは０または１を示す。）の連結基を形成しても良く；Ｚ3 はハロゲン原子または水素原子、Ｘは対アニオンを示す。〕
以上の〔Ｉ〕、〔II〕および〔III 〕式における対アニオンＸ- を具体的に示すに、例えば、Ｃｌ- 、Ｂｒ- 、Ｉ- 、ＣｌＯ4 - 、ＢＦ4 - 、ＰＦ6 - 等の無機酸アニオン、ベンゼンスルホン酸、ｐ−トルエンスルホン酸、ナフタレンスルホン酸、酢酸、有機ホウ酸の様な有機酸アニオンを挙げることができる。
【００９６】
特に、有機ホウ酸アニオンを対イオンに有する色素は、塗布溶剤に対する溶解性に優れる為、塗布溶液の製造が容易になると共に、低沸点の溶剤を使用可能なため、未乾燥感光性層の塗布ラインローラー等への貼り付き等の発生を抑制出来、高速塗布が可能となり、高い生産性を得ることができる。
本発明の感光性組成物がこれらの光熱変換物質を含有する場合、感光性組成物の全固型分に対する配合率は、０．５〜３０重量％、好ましくは１〜２０重量％、更に好ましくは２〜１５重量％である。
具体的にこのような、有機ホウ酸アニオンとしては、下記式（Ｌ）で示されるものが挙げられる。
【００９７】
【化５４】
0003731356.tif 000051
【００９８】
（式中、ＲQ1〜ＲQ4はそれぞれ水素原子、炭素数１〜１５のアルキル基、置換基を有していてもよい炭素数６〜１５の芳香族炭化水素環基、置換基を有していてもよい炭素数４〜１５の複素環基を表わす。）
さらに具体的にはＲQ1〜ＲQ4がそれぞれ、−ＣＨ3 、−Ｃ2 Ｈ5 、−Ｃ3 Ｈ7 、−Ｃ4 Ｈ9 、−Ｃ4 Ｈ9 −ｔ、
【００９９】
【化５５】
0003731356.tif 000052
【０１００】
等を挙げることができる。
また、本発明のポジ型感光性組成物（ポジ感光体の感光性層）は、白色蛍光灯（三菱電機株式会社製３６Ｗ白色蛍光灯ネオルミスーパーＦＬＲ４０Ｓ−Ｗ／Ｍ／３６）下、４００ルクスの光強度の光照射下において１０時間放置しても、アルカリ現像液に対する溶解性に実質的有意差を生じない性質を有するものが、白色灯下で取り扱える点から好ましい。尚、溶解性に実質的有意差を生じないとは、支持体上に本発明のポジ型感光性組成物からなる層を有する印刷版を上記条件で１０時間放置前後で、３％の網点が形成される条件で露光現像した時に得られる画像の膜厚変化が１０％以内であることを意味する。
また、感光性層中には、必要に応じ、光熱変換物質以外の着色材料を含有させることが出来る。着色材料としては、顔料または染料が使用され、例えば、ビクトリアピュアブルー（４２５９５）、オーラミンＯ（４１０００）、カチロンブリリアントフラビン（ベーシック１３）、ローダミン６ＧＣＰ（４５１６０）、ローダミンＢ（４５１７０）、サフラニンＯＫ７０：１００（５０２４０）、エリオグラウシンＸ（４２０８０）、ファーストブラックＨＢ（２６１５０）、Ｎｏ．１２０／リオノールイエロー（２１０９０）、リオノールイエローＧＲＯ（２１０９０）、シムラーファーストイエロー８ＧＦ（２１１０５）、ベンジジンイエロー４Ｔ−５６４Ｄ（２１０９５）、シムラーファーストレッド４０１５（１２３５５）、リオノールレッドＢ４４０１（１５８５０）、ファーストゲンブルーＴＧＲ−Ｌ（７４１６０）、リオノールブルーＳＭ（２６１５０）等が挙げられる。なお、上記の（  ）内の数字はカラーインデックス（Ｃ．Ｉ．）を意味する。
【０１０１】
該着色材料を含む場合、その配合率は全感光性層組成物の固形分に対して１〜５０重量％、好ましくは２〜３０重量％である。
【０１０２】
本発明に使用する感光性組成物は、通常、上記各成分を適当な溶媒に溶解して用いられる。溶媒としては、使用成分に対して十分な溶解度を持ち、良好な塗膜性を与える溶媒であれば特に制限はないが、メチルセロソルブ、エチルセロソルブ、メチルセロソルブアセテート、エチルセロソルブアセテートなどのセロソルブ系溶媒、プロピレングリコールモノメチルエーテル、プロピレングリコールモノエチルエーテル、プロピレングリコールモノブチルエーテル、プロピレングリコールモノメチルエーテルアセテート、プロピレングリコールモノエチルエーテルアセテート、プロピレングリコールモノブチルエーテルアセテート、ジプロピレングリコールジメチルエーテルなどのプロピレングリコール系溶媒、酢酸ブチル、酢酸アミル、酪酸エチル、酪酸ブチル、ジエチルオキサレート、ピルビン酸エチル、エチル−２−ヒドロキシブチレート、エチルアセトアセテート、乳酸メチル、乳酸エチル、２−メトキシプロピオン酸メチルなどのエステル系溶媒、ヘプタノール、ヘキサノール、ジアセトンアルコール、フルフリルアルコールなどのアルコール系溶媒、シクロヘキサノン、メチルアミルケトンなどのケトン系溶媒、ジメチルホルムアミド、ジメチルアセトアミド、Ｎ−メチルピロリドンなどの高極性溶媒、あるいはこれらの混合溶媒、さらにはこれらに芳香族炭化水素を添加したものなどが挙げられる。溶媒の使用割合は、感光性組成物の総量に対して通常重量比として１〜２０倍程度の範囲である。
【０１０３】
なお、本発明の感光性組成物は、その性能を損なわない範囲で種々の添加剤、例えば塗布性改良剤、現像改良剤、密着性改良剤、感度改良剤、感脂化剤等を含有することも可能である。
本発明の感光性組成物は支持体上に塗設して感光性平版印刷版として有利に使用できる。支持体表面に感光性層を設ける際に用いる塗布方法としては、従来公知の方法、例えば、回転塗布、ワイヤーバー塗布、ディップ塗布、エアーナイフ塗布、ロール塗布、ブレード塗布及びカーテン塗布等を用いることが可能である。その乾燥温度または加熱温度としては、例えば２０〜１７０℃、好ましくは３０〜１５０℃が採用される。
【０１０４】
感光性層の膜厚は、通常０．３〜７μｍ、好ましくは０．５〜５μｍ、更に好ましくは１．０〜３μｍである。
本発明に使用する感光性組成物を用いた感光層を設ける支持体としては、アルミニウム、亜鉛、鋼、銅等の金属板、並びにクロム、亜鉛、銅、ニッケル、アルミニウム、鉄等がメッキ又は蒸着された金属板、紙、プラスチックフィルム及びガラス板、樹脂が塗布された紙、アルミニウム等の金属箔が張られた紙、親水化処理したプラスチックフィルム等のシート等が挙げられる。感光性平版印刷版用の支持体としては、塩酸または硝酸溶液中での電解エッチングまたはブラシ研磨による砂目立て処理、硫酸溶媒中での陽極酸化処理および必要に応じて封孔処理等の表面処理が施されているアルミニウム板を用いることがより好ましい。
【０１０５】
支持体表面の粗面度に関しては、一般的に、表面粗さＲａの値で示される。これは表面粗度計を用いて測定することができる。本発明において用いられる支持体としてはその平均粗さＲａとして０．３〜１．０μｍのアルミニウム板が好ましく、更に、０．４〜０．８μｍのものがより好ましい。
本支持体は、必要に応じ、更に有機酸化合物による表面処理を施して用いることができる。
【０１０６】
本発明の感光性組成物を画像露光する光源としてはキセノンランプ、高圧水銀灯、低圧水銀灯、ハロゲンランプ、メタルハライドランプ等のランプ光源、ＨｅＮｅレーザー、アルゴンイオンレーザー、ＹＡＧレーザー、ＨｅＣｄレーザー、半導体レーザー、ルビーレーザー等のレーザー光源が挙げられる。特に、本発明では感光性組成物が光熱変換物質を含有する場合で、光を吸収し、発生した熱により画像形成させる場合に有利に使用されるため、６５０〜１３００ｎｍの近赤外レーザー等の光線を発生する光源が好ましく、例えばルビーレーザー、ＹＡＧレーザー、半導体レーザー、ＬＥＤ、その他の固体レーザー等を挙げることが出来、特に小型で長寿命な半導体レーザーやＹＡＧレーザーが好ましい。これらのレーザー光源により、通常、走査露光後、現像液にて現像し画像を得ることができる。
【０１０７】
また、レーザー光源は、通常、レンズにより集光された高強度の光線（ビーム）として感光材表面を走査するが、それに感応する本発明のポジ型平版印刷版の感度特性（ｍＪ／ｃｍ2 ）は感光材表面で受光するレーザービームの光強度（ｍＪ／ｓ・ｃｍ2 ）に依存することがある。ここで、レーザービームの光強度（ｍＪ／ｓ・ｃｍ2 ）は、版面上でのレーザービームの単位時間当たりのエネルギー量（ｍＪ／ｓ）を光パワーメーターにより測定し、また感光材表面におけるビーム径（照射面積；ｃｍ2 ）を測定し、単位時間当たりのエネルギー量を照射面積で除することにより求めることができる。レーザービームの照射面積は、通常、レーザーピーク強度の１／ｅ2 強度を超える部分の面積で定義されるが、簡易的には相反則を示す感光材を感光させて測定することもできる。
【０１０８】
本発明に用いられる光源の光強度としては、２．０×１０6 ｍＪ／ｓ・ｃｍ2 以上であることが好ましく、１．０×１０7 ｍＪ／ｓ・ｃｍ2 以上であることが更に好ましい。光強度が上記の範囲であれば、本発明のポジ型感光性組成物の感度特性が向上し、走査露光時間を短くすることができ実用的に大きな利点が得られる。
【０１０９】
本発明の感光性組成物の現像に用いる現像液としては特にアルカリ水溶液を主体とするアルカリ現像液が好ましい。
上記アルカリ現像液としては、例えば、水酸化ナトリウム、水酸化カリウム、炭酸ナトリウム、炭酸カリウム、メタケイ酸ナトリウム、メタケイ酸カリウム、第二リン酸ナトリウム、第三リン酸ナトリウム等のアルカリ金属塩の水溶液が挙げられる。アルカリ金属塩の濃度は０．１〜２０重量％が好ましい。又、該現像液中に必要に応じアニオン性界面活性剤、ノニオン性界面活性剤、両性界面活性剤等やアルコール等の有機溶媒を加えることができる。
【０１１０】
【実施例】
以下に本発明を実施例により更に具体的に説明するが、本発明はその要旨を越えない限り、これらの実施例に限定されるものではない。
〔アルミニウム板の作製〕
厚さ０．２４ｍｍのアルミニウム板（材質１０５０、調質Ｈ１６）を、５重量％の水酸化ナトリウム水溶液中で６０℃で１分間脱脂処理を行なった後、０．５モル／リットルの濃度の塩酸水溶液中において、温度２８℃、電流密度６０Ａ／ｄｍ2 、処理時間４０秒の条件で電解エッチング処理を行なった。次いで４重量％水酸化ナトリウム水溶液中で６０℃、１２秒間のデスマット処理を施した後、２０重量％硫酸溶液中で、温度２０℃、電流密度３．５Ａ／ｄｍ2 、処理時間１分の条件で陽極酸化処理を行なった。更に、８０℃の熱水で２０秒間熱水封孔処理を行ない、平版印刷版用支持体のアルミニウム板を作製した。この板の平均粗さＲａの値は０．６０μｍであった。
このＲａ値は表面粗度計ＳＥ−３ＤＨ（小坂研究所社製）を用い、スキャン長さ４ｍｍ、高域カットオフ無し、低域カットオフ０．８ｍｍの条件下で測定した。
【０１１１】
〔感光層の塗膜量の測定法〕
支持体上に以下の実施例にて示した条件下で感光液を塗布、乾燥、加熱処理して得られた感光性平版印刷版試料について１０ｃｍ角の大きさに切り取り、その試料片の重量を測定後、アセトンにより感光層を溶解除去し、再度、重量を測定してその減量分を求め、その値から１ｍ2 当りの重量として塗膜量を求めた。
【０１１２】
〔残膜率〕
残膜率は実施例及び比較例に記載の方法で現像後の画線部の残存塗膜量を上記と同様な方法で求め、初期塗膜量との比から求めた。
Ａ：残膜が９０重量％以上残存している。
Ｂ：残膜が７０重量％以上９０重量％未満残存している。
Ｃ：残膜が５０重量％以上７０重量％未満残存している。
Ｄ：残膜が５０重量％未満残存している。
尚、以下の実施例及び比較例で使用した、各表中に記載の材料を下記に示す。〔光吸収色素〕
【０１１３】
【化５６】
0003731356.tif 000053
【０１１４】
〔酸発色性でない色素〕
【０１１５】
【化５７】
0003731356.tif 000054
【０１１６】
〔ラクトン骨格を有する酸発色性色素〕
【０１１７】
【化５８】
0003731356.tif 000055
【０１１８】
【化５９】
0003731356.tif 000056
【０１１９】
【化６０】
0003731356.tif 000057
【０１２０】
【化６１】
0003731356.tif 000058
【０１２１】
【化６２】
0003731356.tif 000059
【０１２２】
【化６３】
0003731356.tif 000060
【０１２３】
実施例１〜７及び比較例１〜３
下記成分よりなる感光液を前述の方法で作製したアルミニウム板上にワイヤーバーで塗布し、９０℃にて２分間乾燥させた後、５５℃で１６時間加熱処理し平版印刷版を得た。塗膜量は２．８ｇ／ｍ2 であった。尚、感光液の状態では色の発色はほとんど観測されず、塗布後室温風乾させた試料は、ラクトン基を有する色素が発色していないため極めてうすい光吸収色素の色が認められるのみであったが、８５℃、２分間の乾燥５５℃、１６時間の熱処理においてラクトン基を有する色素が発色し、発色した色素の濃度が、反射吸光度で塗布風乾させた物の５倍以上の濃度の増加が認められた。
【０１２４】
0003731356.tif 000061
【０１２５】
次に、上記試料を８３０ｎｍの半導体レーザーを光源とする感光性平版印刷版露光装置（クレオ社製Ｔｒｅｎｄ  Ｓｅｔｔｅｒ  ３２４４Ｔ．）を用いて各種の露光エネルギーで２１２線、３〜９７％の網点画像を画像露光し、次いでアルカリ性現像液（コニカ社製ＳＤＲ−１）を７倍に希釈し、２８℃で現像を行った。３％の網点画像が再現する露光量を用いて、感度の評価を行った。露光量が低い程、高い感度を示している。結果を表−Ａに示す。
【０１２６】
【表１】
0003731356.tif 000062
＊）感度のＦは、全面溶解し画像形成しなかったことを示し、Ｇは、感光層の溶解性が低く画像が形成されなかったため、非画線部が除去される迄スポンジで物理刺激を与えた結果、全面溶解し、画像形成しなかったことを示し、残膜率のＦは、評価を行っていないことを示す。
【０１２７】
参考例１
実施例１の感光性平版印刷版を４００ルクスの光強度の白色蛍光灯（三菱電機株式会社製、３６Ｗ白色蛍光灯ネオルミスーパーＦＬＲ４０Ｓ−Ｗ／Ｍ／３６）下に１０時間放置した後、実施例１と同様の評価を行ったところ、実施例１と同等の感度（３００ｍＪ／ｃｍ2 ）、残膜率（Ａ）を示した。
参考例２
一方、感光性組成物に下記のｏ−キノンジアジド
【０１２８】
【化６４】
0003731356.tif 000063
【０１２９】
を１０重量部添加する以外は、実施例１と同様に感光性平版印刷版を作製、評価を行ったところ、感度：３５０ｍＪ／ｃｍ2 、残膜率：Ａを示したが、参考例１の白色蛍光灯下に５時間放置した後、同様の評価を行ったところ、３０％以上の感光性層の膜減りが生じた。
実施例８〜１４
実施例１において、ラクトン骨格を有する酸発色性色素を表−Ｂに示すビス体骨格、有機高分子骨格を有する酸発色性色素に変更し、溶媒をシクロヘキサノンに変更した以外は同様にして試料を作成し、評価を行った。結果を表−Ｂに示す。
【０１３０】
実施例１５〜１６
実施例８において、光吸収色材を表−Ｂに示すものに変更した以外は同様にして、試料を作成し、評価を行った。結果を表−Ｂに示す。
【０１３１】
【表２】
0003731356.tif 000064
【０１３２】
実施例１７
実施例１〜１６及び比較例２の試料を１０００ｍＪ／ｃｍ2 でレーザー露光し、露光後可視画像を、マクベス社製反射濃度計ＲＤ−５１４を用いて評価した。比較例２の露光試料は、露光部分の添加色素ＴＣ−２の退色がなく（濃度変化が１％以下）、露光部分と未露光部分との判別が目視では困難であるのに対し、実施例１〜１６の露光試料は、添加した酸発色性色素の退色により５％以上の濃度変化が起こり、目視で容易に露光部分と未露光部分との判別が可能であった。さらに、実施例１〜１６の露光試料は、３％網点画像を再現するのに必要な露光量によるレーザー露光時においても容易にレーザー露光画像の確認ができた。
【０１３３】
実施例１８
実施例１の試料を全面５００ｍＪ／ｃｍ2 の版面エネルギーになるようにレーザー露光した後、２０ｃｍ×２０ｃｍ角の大きさに切り出した。次に比較例２の試料を同様に８００ｍＪ／ｃｍ2 の版面エネルギーになるようにレーザー露光した後、２０ｃｍ×２０ｃｍ角の大きさに切り出した。
次に、アルカリ現像液（コニカ社製ＳＤＲ−１）の７倍希釈液２００ｍｌを用い、２０ｃｍ×２０ｃｍの試料を現像処理を行い、試料の感光性層を全て除去した後、各現像液の着色の有無を目視により行ったところ、実施例１の試料を処理した現像液に全く着色が見られなかったが、比較例２を処理した現像液は、色素ＴＣ−２による著しい着色が見られた。
【０１３４】
実施例１９〜２３
実施例１において、酸発色性色素を下記の色素ＴＤ−１、ＴＤ−２、ＴＤ−３、ＴＤ−４にそれぞれ変更した以外、他は同様に試料を作成し、評価を行った。結果を表−Ｃに示す
【０１３５】
【表３】
0003731356.tif 000065
【０１３６】
【化６５】
0003731356.tif 000066
【０１３７】
【発明の効果】
本発明の感光性組成物は、露光部と未露光部のコントラストに優れ、画線部の残膜率が十分であり、特に支持体上に該組成物からなる層を用いた感光性平版印刷版は有用である。更に本発明の感光性組成物からなる感光層を有する感光性平版印刷版は露光可視画性に優れる。また、該感光性平版印刷版を大量に現像した場合にも現像液の着色・汚染が少ない利点を有する。